(57)【要約】【課題】適度な発泡性で、表面強度、耐寒性にすぐれ、ホルムアルデヒド等の有害物の発生のない安全性に優れる熱膨張型発泡剤を用いてなる発泡壁紙用として好適に使用できる発泡壁紙用水性樹脂エマルジョン組成物を提供する。【解決手段】ガラス転移温度（Ｔｇ）が＋１０〜−１５℃であるエチレン−酢酸ビニル−多官能性単量体共重合体エマルジョンであって、多官能性単量体が酢酸ビニル１００重量部に対し０．０５〜０．２重量部であり、かつ共重合体のエマルジョン重合に際し乳化剤にヒドロキシエチルセルロースおよびＨＬＢが５〜２０であるポリオキシエチレン非イオン界面活性剤を用いて得られる発泡壁紙用水性樹脂エマルジョン組成物。【選択図】  なし【特許請求の範囲】
【請求項１】
ガラス転移温度（Ｔｇ）が＋１０〜−１５℃であるエチレン−酢酸ビニル−多官能性単量体共重合体エマルジョンであって、多官能性単量体が酢酸ビニル１００重量部に対し０．０５〜０．２重量部であり、かつ共重合体のエマルジョン重合に際し乳化剤にヒドロキシエチルセルロースおよびＨＬＢが５〜２０であるポリオキシエチレン非イオン界面活性剤を用いて得られる発泡壁紙用水性樹脂エマルジョン組成物。
【請求項２】
重合触媒にホルムアルデヒドを発生しない還元剤を使用した請求項１記載の発泡壁紙用水性樹脂エマルジョン組成物。
【発明の詳細な説明】
【０００１】
【発明の属する技術分野】
本発明は、発泡壁紙用水性エマルジョン組成物に関するものである。更に詳しくは、本発明は、適度な発泡性で、表面強度、耐寒性にすぐれ、ホルムアルデヒド等の有害物の発生のない安全性に優れる熱膨張型発泡剤を用いてなる発泡壁紙用として好適に使用できる発泡壁紙用水性樹脂エマルジョン組成物に関するものである。
【０００２】
【従来の技術】
建築物の内装材として発泡壁紙が大量に使用されている。これまで発泡壁紙には、すぐれた難燃性や加工適性およびコストから塩化ビニル樹脂が好んで使用されてきたが、近年、焼却時に発生する有害ガスや可塑剤として含有するフタル酸エステルの安全性の問題からエチレン-酢酸ビニル系共重合体水性樹脂エマルジョンが用いられるようになった。例えば特許文献１ではトルエン不溶分が３０％以上のエチレン−酢酸ビニル系エマルジョンが、特許文献２には軟化温度が１１０℃以下でトルエン不溶分が５０％未満のエチレン-酢酸ビニル系エマルジョンなどがあげられる。しかしながら、かかる方法のエマルジョンでは適度な発泡性で、表面強度にすぐれ、ホルムアルデヒド等の有害物の発生のない安全性にすぐれる発泡壁紙を得ることは出来なかった。エチレン−酢酸ビニル系エマルジョンは通常の乳化重合で製造されるが、乳化剤にポリビニルアルコールを使用するとポリマーにトルエン不溶分を持つようになり、発泡壁紙にすると発泡性はやや劣るものの強度等にはすぐれるものとなる。乳化剤にポリビニルアルコールの代わりに界面活性剤を使用するとポリマーにトルエン不溶分がなく、発泡壁紙にすると発泡性は非常にすぐれるものの強度は劣る、特に表面強度が劣るものとなる。
その表面強度改良のためにＮ−メチロールアクリルアミドなどの自己架橋モノマーを共重合することがあるが、そうすると発泡壁紙よりホルムアルデヒドの発生が見られる。また、乳化重合に際して触媒としてナトリウムホルムアルデヒドスルホキシレートが好んで使用されるが、エマルジョンおよびそれで製造する発泡壁紙からホルムアルデヒドが発生する問題があった。
【０００３】
【特許文献１】
特開平７−１８８５０２号公報
【特許文献２】
特開２０００−４４７２０号公報
【０００４】
【発明が解決しようとする課題】
かかる現状において、本発明が解決しようとする課題は、適度な発泡性で、表面強度、耐寒性にすぐれ、ホルムアルデヒド等の有害物の発生のない安全性に優れる熱膨張型発泡剤を用いてなる発泡壁紙用として好適に使用できる発泡壁紙用水性樹脂エマルジョン組成物を提供することにある。
【０００５】
【課題を解決するための手段】
すなわち、本発明は、ガラス転移温度（Ｔｇ）が＋１０〜−１５℃であるエチレン−酢酸ビニル−多官能性単量体共重合体エマルジョンであって、多官能性単量体が酢酸ビニル１００重量部に対し０．０５〜０．２重量部であり、かつ共重合体のエマルジョン重合に際し乳化剤にヒドロキシエチルセルロースおよびＨＬＢが５〜２０であるポリオキシエチレン非イオン界面活性剤を用いて得られる発泡壁紙用水性樹脂エマルジョン組成物に係るものである。
【０００６】
【発明の実施の形態】
本発明のエマルジョンを構成するエチレン−酢酸ビニル−多官能性単量体共重合体のガラス転移温度(Ｔｇ)は＋１０〜−１５℃であり、該温度が高すぎると耐寒性に劣り、該温度が低すぎると表面強度に劣る。
【０００７】
共重合体は、エチレン-酢酸ビニル−多官能性単量体共重合体で必須の構成成分であるエチレン、酢酸ビニルおよび多官能性単量体に加えて共重合体のＴｇが上記範囲のものであれば、他の共重合可能なビニルエステル、塩化ビニル、(メタ)アクリル酸エステルなどを共重合したものであっても良い。
【０００８】
多官能性単量体としては、アジピン酸ジビニル、ジアリルフタレート、トリアリルシアヌレート、トリアリルイソシアヌレート等をあげることができる。
【０００９】
共重合体中の多官能性単量体の含有量は、酢酸ビニル１００重量部に対し０．０５〜０．２重量部である。該含有量が過少であると発泡壁紙において表面強度が劣り、一方、該含有量が過多であると発泡壁紙の表面強度はすぐれるものの発泡性が劣り、また乳化重合で安定なエマルジョン組成物が得られない。
【００１０】
本発明のエマルジョンは、乳化重合で製造するが乳化剤分散剤としては共重合に供する酢酸ビニル１００重量部あたり２〜６重量部が必要で、また該乳化分散剤はヒドロキシエチルセルロースおよびＨＬＢが５〜２０であるポリオキシエチレン非イオン界面活性剤を使用する。重合触媒はレドックス系が好ましく、一般に使用される酸化剤および還元剤を用いることができるが、還元剤はナトリウムホルムアルデヒドスルホキシレートのようなホルムアルデヒドを発生するものは使用できない。具体的には酒石酸ナトリウム、アスコルビン酸ナトリウム、ソルビン酸ナトリウムなどが好ましい。
【００１１】
本発明を実施する好ましい具体例をあげると、次のとおりである。重合反応容器に水、ヒドロキシエチルセルロースおよびポリオキシエチレン非イオン界面活性剤の全量、初期仕込みの酢酸ビニルを仕込み、必要なエチレンを供給する。次に重合触媒を添加し重合を開始する。重合開始の温度は３０〜５０℃である。重合触媒はレドックス系で、酸化剤としては過酸化水素、ｔ-ブチルハイドロパーオキサイド、過硫酸塩、還元剤としては第一鉄塩、酒石酸ソーダ、アスコルビン酸ナトリウム、エリソルビン酸ナトリウムなどをあげることができる。重合温度が５０〜６０℃になったら後添加の酢酸ビニルと多官能性単量体の添加を開始する。後添加の酢酸ビニルおよび多官能性単量体の添加が完了した後、反応系内の未反応酢酸ビニルが２％以下程度になった時点で重合反応を終了する。
【００１２】
【実施例】
次に、実施例により本発明を説明する。
実施例１
初期仕込みとして、酢酸ビニル３０重量部、ヒドロキシエチルセルロース１．５９重量部、ＨＬＢ１７．９のポリオキシエチレンアルキルエーテル１．０５重量部、ＨＬＢ１３．４のポリオキシエチレンアルキルエーテル０．７３重量部、ＨＬＢ＝６．２のポリオキシエチレンポリオキシプロピレンブロック共重合体０．７３重量部、ＨＬＢ＝１５．５のポリオキシエチレンポリオキシプロピレンブロック共重合体０．７３重量部及び水７３重量部を用いた。重合触媒としてはレドックス系のものを用いた。還元剤としてはエリソルビン酸ナトリウムを酢酸ビニルの全量に対し０．２５重量部、酸化剤としては過硫酸ナトリウムを同０．１８重量部、ｔ-ブチルハイドロパーオキサイドを同０．０７重量部を使用した。
重合圧力が５．０ＭＰａに保持するようにエチレンを供給し、触媒を添加して重合を開始した。重合温度は５０．５℃を保持するように重合を継続した。後添加として、酢酸ビニル７０重量部及びトリアリルイソシアヌレート０．１０重量部を重合開始１時間後から始め、５時間後に終了した。反応系内の酢酸ビニルの残存量が２％以下程度になったところで重合反応を終了した。重合は１０時間で終了し、得られた水性エマルジョンは、共重合体のＴｇが−２℃、不揮発分が５５％、粘度が２００ｍＰa・sのものであった。エマルジョンのホルムアルデヒド放出量は０．１ｍｇ／Ｌ以下であった。ホルムアルデヒド放出量はＪＩＳ  Ａ  ６９２２「壁紙施工用でん粉系接着剤」５．５に準じて評価した。
本エマルジョン１００部(不揮発分で)に水酸化アルミニウム１２０部、熱膨張性中空微小球体１５部、分散剤１.５部を加えて攪拌分散して発泡材料組成物を調整した。発泡材料組成物を、乾燥後の厚さが０．１ｍｍになるように難燃性紙に塗工し、オーブンで１２０℃、１分間乾燥させ、さらに１８０℃で１分間加熱することにより発泡させた。
【００１３】
得られた発泡材料組成物は以下の方法に基づき評価した。
１．発泡性
発泡倍率（＝発泡体の厚さ／乾燥塗膜の厚さ）で評価した
表面（機械的）強度
発泡体の外観を指で１０回強く摩擦した後の外観を観察し、○（異常なし）、△（一部傷有り）及び×（塗膜の表面剥離有り）の基準にて評価した。
耐寒性
発泡体を５℃の雰囲気下で１８０度に折り曲げ、曲げ部分の外観を観察し、○（異常なし）、△（一部ひび割れ有り）及び×（全面にひび割れ有り）の基準にて評価した。
【００１４】
比較例１
実施例１の多官能性単量体のトリアリルイソシアヌレートを使用しないこと以外は実施例１と同様に重合を行った。得られた水性エマルジョンは、共重合体のＴｇが０℃、不揮発分が５５％、粘度が３００ｍＰa・sのものであった。エマルジョンのホルムアルデヒド放出量は０．１ｍｇ／Ｌ以下であった。
本エマルジョンを実施例１.と同様に発泡材料組成物に調整し、その評価を行った。
【００１５】
比較例２
実施例１の多官能性単量体のトリアリルイソシアヌレートを使用しないこと、および還元剤としてナトリウムホルムアルデヒドスルホキシレートを使用すること以外は実施例１と同様に重合を行った。得られた水性エマルジョンは、共重合体のＴｇが−４℃、不揮発分が５５％、粘度が３５０ｍＰa・sのものであった。
エマルジョンのホルムアルデヒド放出量は０．６ｍｇ／Ｌであった。
本エマルジョンを実施例１.と同様に発泡材料組成物に調整し、その評価を行った。
【００１６】
比較例３
実施例１の重合圧力を６．５ＭＰａに保持すること以外は実施例１と同様に重合を行った。得られた水性エマルジョンは、共重合体のＴｇが−２０℃、不揮発分が５５％、粘度が１５０ｍＰa・sのものであった。エマルジョンのホルムアルデヒド放出量は０．１ｍｇ／Ｌ以下であった。
本エマルジョンを実施例１.と同様に発泡材料組成物に調整し、その評価を行った。
【００１７】
比較例４
実施例１の重合圧力を３．５ＭＰａに保持すること以外は実施例１と同様に重合を行った。得られた水性エマルジョンは、共重合体のＴｇが１３℃、不揮発分が５５％、粘度が４００ｍＰa・sのものであった。エマルジョンのホルムアルデヒド放出量は０．１ｍｇ／Ｌ以下であった。
本エマルジョンを実施例１.と同様に発泡材料組成物に調整し、その評価を行った。
【００１８】
比較例５
実施例１の多官能性単量体としてＮ−メチロールアクリルアミド３．０９重量部を用いること以外は実施例１と同様に重合を行った。得られた水性エマルジョンは、共重合体のＴｇが−２℃、不揮発分が５５％、粘度が６００ｍＰa・sのものであった。エマルジョンのホルムアルデヒド放出量は０．６ｍｇ／Ｌ以下であった。
本エマルジョンを実施例１.と同様に発泡材料組成物に調整し、その評価を行った。
【００１９】
【表１】
2004189912.tif 000002
【００２０】
【発明の効果】
以上説明したとおり、本発明により、適度な発泡性で、表面強度、耐寒性にすぐれ、ホルムアルデヒド等の有害物の発生のない安全性に優れる熱膨張型発泡剤を用いてなる発泡壁紙用として好適に使用できる発泡壁紙用水性樹脂エマルジョン組成物を提供することができた。